(57)【要約】 【課題】  電子写真感光体用塗料組成物を吐出ノズルから吐出し塗布する方法において、乾燥および凝集などによる吐出ノズルの目詰まりを生じず、安定して吐出でき、導電性基体上に均一な厚さで塗布できる電子写真感光体の製造方法、その製造方法によって製造された電子写真感光体およびその電子写真感光体を用いた画像形成装置を提供することを目的とする。【解決手段】  電子写真感光体用塗料組成物を液滴として吐出させることによって電荷発生層を形成させる電子写真感光体の製造方法であって、電子写真感光体用塗料組成物は、電荷発生物質、結着樹脂および溶媒を含み、溶媒は、沸点が１２０℃以上２６０℃以下である高沸点溶媒を１種または２種以上含み、高沸点溶媒は、電子写真感光体用塗料組成物１００重量部中に５重量部以上４０重量部以下含み、液滴の体積は、１０ｐｌ以上１００ｐｌ以下であり、電荷発生層の膜厚が、０．０１μｍ以上１μｍ以下となるように電荷発生層を形成させる。【選択図】      なし【特許請求の範囲】
【請求項１】
電子写真感光体用塗料組成物を液滴として吐出させることによって電荷発生層を形成させる電子写真感光体の製造方法であって、
電子写真感光体用塗料組成物は、電荷発生物質、結着樹脂および溶媒を含み、
溶媒は、沸点が１２０℃以上２６０℃以下である高沸点溶媒を１種または２種以上含み、
高沸点溶媒は、電子写真感光体用塗料組成物１００重量部中に５重量部以上４０重量部以下含み、
液滴の体積は、１０ｐｌ以上１００ｐｌ以下であり、
電荷発生層の膜厚ｄが、０．０１μｍ＜ｄ＜１μｍとなるように電荷発生層を形成させることを特徴とする電子写真感光体の製造方法。
【請求項２】
電荷発生物質は、チタニルフタロシアニン系化合物であることを特徴とする請求項１記載の電子写真感光体の製造方法。
【請求項３】
高沸点溶媒は、シクロヘキサノン、ピロリドン、ｎ−メチルピロリドンおよびｐ−キシレンから選ばれる１種または２種以上の高沸点溶媒であることを特徴とする請求項１または２記載の電子写真感光体の製造方法。
【請求項４】
溶媒は、沸点が３０℃以上１２０℃未満である低沸点溶媒を含むことを特徴とする請求項１〜３のいずれか１つに記載の電子写真感光体の製造方法。
【請求項５】
低沸点溶媒は、高沸点溶媒との沸点の差が７０℃以上であることを特徴とする請求項４に記載の電子写真感光体の製造方法。
【請求項６】
請求項１〜５のいずれか１つに記載の電子写真感光体の製造方法によって製造することを特徴とする電子写真感光体。
【請求項７】
請求項６記載の電子写真感光体を用いることを特徴とする画像形成装置。
【発明の詳細な説明】
【技術分野】
【０００１】
本発明は、電子写真感光体を構成する電荷発生層を形成する電子写真感光体の製造方法、その製造方法によって製造された電子写真感光体およびその電子写真感光体を用いた画像形成装置に関する。
【背景技術】
【０００２】
従来、カールソンプロセスを応用した電子写真装置に用いられている電子写真感光体には、セレン合金、酸化亜鉛および硫化カドミウムなどの無機系の光導電性材料が用いられてきた。無機系の光導電性材料は、人体に有害であったり、成膜性がよくなかったり、重かったり、価格が高かったりするという欠点を有する。最近では、有機系の光導電性材料が、無機系の光導電性材料と比較して、毒性が低く、成膜性および軽量性が優れていて、価格が安いなどの理由から、有機系の光導電性材料を使用した電子写真感光体の開発が盛んに行われている。
【０００３】
有機系の光導電性材料は、一般的なものとして、たとえば、ビスアゾ系化合物などを挙げることができる。しかしながら、この種の有機系の光導電性材料は、短波長域または中波長域の光に対しては良好な感度を示すが、長波長域の光に対して感度が低い。このため、半導体レーザを光源とした電子写真装置の場合には、実用化が困難である。また、長波長域の光に対して比較的感度の良好な有機系の光導電性材料として、スクエアリウム酸メチン系色素、インドリン系色素、シアニン系色素およびピリリウム系色素などが知られているが、繰り返しの使用に対する安定性にかけるので、実用化は困難である。そこで、長波長域の光に対して感度が良好で、繰り返しの使用に対する安定性も比較的良好な有機系の光導電性材料としては、フタロシアニン系化合物が知られている。近年、フタロシアニン系化合物は、有機系の光導電性材料として盛んに研究されており、レーザ露光を用いる一般的なデジタル電子写真装置に、電荷発生物質として多く用いられている。中でも、オキソチタニルフタロシアニンなどのチタニルフタロシアニン系化合物は、長波長域の光に対して高感度であることから、電荷発生層の薄膜化が可能であることが知られている。また、チタニルフタロシアニン系化合物は非常に高価であるため、チタニルフタロシアニン系化合物を用いた電荷発生層は、膜厚が１μｍ以下の薄膜で用いられることが多い。
【０００４】
有機系の光導電性材料を用いた有機系電子写真感光体としては、光を受容して電荷キャリアを発生させる電荷発生層と、発生した電荷キャリアを輸送させる電荷輸送層とに分離されている、いわゆる機能分離積層型の電子写真感光体が知られている。このような機能分離積層型の有機系電子写真感光体は、それぞれの層においてその機能を発揮させるために最適な材料を用いて形成させることができ、それらの層を組み合わせることによって、感度を大幅に向上させることができ、露光のための光の波長に応じて、その波長の感度を高めることができるなどの利点を有している。これらの利点を有していることから、機能分離積層型の電子写真感光体が、開発の主流となり、実用化が進められており、複写機、プリンタおよびファクシミリ装置などの電子写真装置に使用されている。
【０００５】
機能分離積層型の有機系電子写真感光体は、電荷発生層と電荷輸送層とを含む感光層を有している。感光層は、中空円筒状の導電性基体上に、有機系の電荷発生物質と結着樹脂とを有機溶媒に分散または溶解させた電子写真感光体用塗料組成物を塗布、乾燥させて電荷発生層を形成させ、さらに、その上に電荷輸送物質と結着樹脂とを有機溶媒に分散または溶解させた電子写真感光体用塗料組成物を塗布、乾燥させて電荷輸送層を形成させることによって製造される。感光層は、それぞれの膜厚が均一であることが求められ、特に、チタニルフタロシアニン系化合物を用いた電荷発生層は、薄層であることが求められる。つまり、感光層をより薄くかつ均一な厚さで塗布することによって、電子写真感光体の高機能化を実現することが可能であり、より低コストで塗布することが可能である新しい塗布方法の開発が検討されている。
【０００６】
感光体素管である導電性基体上に電子写真感光体用塗料組成物を塗布して感光層を形成する方法としては、従来から浸漬塗布法、ロールコーティング法、ブレード塗布法およびスプレー法などが知られている。しかしながら、均一な塗膜が得られなかったり、生産効率が悪かったりするなどの問題があった。
【０００７】
浸漬塗布法は、感光体素管である導電性基体の一端部を保持し、電子写真感光体用塗料組成物を塗布する面を電子写真感光体用塗料組成物の液面に対し垂直に保持したまま電子写真感光体用塗料組成物に浸漬し、その後、電子写真感光体用塗料組成物から引き上げる方法であり、感光体の製造によく用いられている。しかしながら、浸漬塗布法によって得られる層の膜厚は、電子写真感光体用塗料組成物から導電性基体を引き上げる速度、電子写真感光体用塗料組成物の粘度、電子写真感光体用塗料組成物に含まれる揮発性成分の蒸発速度などに大きく依存するので、これらを厳密に制御しなければいけない。また、導電性基体を電子写真感光体用塗料組成物から上下方向に引き上げるので重力の作用によって電子写真感光体用塗料組成物が導電性基体上をつたって垂れ落ち、導電性基体の引き上げ方向の下側の膜厚が上側の膜厚より厚くなり、上下で感度差が生じてしまう。下部に塗布された電子写真感光体用塗料組成物は乾燥しにくく、完全に乾燥しないうちに、別の電子写真感光体用塗料組成物が塗布されると、電子写真感光体用塗料組成物が混ざってしまい、所望の感光層が形成されないことがある。さらに、非印刷部となる端部への電子写真感光体用塗料組成物のまわり込みが生じ、マスキングおよび電子写真感光体用塗料組成物除去工程が必要となってしまうという問題点がある。また、導電性基体を浸漬させるため、導電性基体を浸漬することができるだけの電子写真感光体用塗料組成物が最低限必要であり、電子写真感光体用塗料組成物を使用することができる時間（ポットライフ）を過ぎた場合には、その電子写真感光体用塗料組成物を捨てざるをえず、電子写真感光体用塗料組成物の使用効率が悪いという問題もある。
【０００８】
ロールコーティング法は、塗布ロールに膜厚を規制した電子写真感光体用塗料組成物の膜を形成し、塗布ロールに近接もしくは当接するように配置される導電性基体と塗布ロールとをそれぞれ回転させながら塗布ロールから導電性基体上に電子写真感光体用塗料組成物を転写することによって塗布する方法である。しかしながら、塗布した後、塗布ロールと導電性基体とを引き離す際に、電子写真感光体用塗料組成物の表面張力によって余分な電子写真感光体用塗料組成物が導電性基体に付着する現象、いわゆる液引き現象が生じやすく、この液引き現象に起因して塗膜に継ぎ目が残り、膜厚が不均一になった結果、画像の欠陥が生じるという問題がある。
【０００９】
ブレード塗布法は、導電性基体に近接する位置にブレードを配置し、ブレードに電子写真感光体用塗料組成物を供給し、ブレードによって導電性基体に電子写真感光体用塗料組成物を塗布し、導電性基体を一回転した後ブレードを後退させる塗布法である。この方法では、高い生産性を得ることができるが、ブレードを後退させる際に、電子写真感光体用塗料組成物の表面張力により導電性基体に塗布された塗膜の一部が盛り上がり、膜厚が不均一になる問題がある。
【００１０】
スプレー法では、電子写真感光体用塗料組成物をスプレーノズルから微細粒として噴出させて塗布するので、塗布した後の外観は良好であるけれども、一回の塗布により形成される層の厚みが薄いので、所望の膜厚を得るためには複数回塗布を繰り返さなければならない。また、一度に多量の電子写真感光体用塗料組成物を塗布すると電子写真感光体用塗料組成物が垂れて、厚みの不均一な塗布層が形成されるという問題がある。また、スプレーノズルからコーン状に吐出するため、塗布の精度が悪く、導電性基体の端部での電子写真感光体用塗料組成物の回りこみなどを防ぐためにマスキングが必要である。また、塗着効率が悪く、未塗着の電子写真感光体用塗料組成物の回収する装置が必要となり、回収した電子写真感光体用塗料組成物を再利用するためには処理装置が新たに必要となり、塗布以外の工程が増えて生産効率が悪い。
【００１１】
上記以外の方法として、インクジェット方式によって電子写真感光体用塗料組成物を塗布する方法がある。インクジェット方式によって電子写真感光体用塗料組成物を塗布する方法とは、被塗布物と吐出ノズルとを相対的に移動させながら、吐出ノズルである微小ノズルから電子写真感光体用塗料組成物を液滴として吐出し、被塗布物に付着させる方法である。また、吐出ノズルから電子写真感光体用塗料組成物の液滴を吐出する方式には、圧電素子（ピエゾ素子）の振動により、電子写真感光体用塗料組成物を押し出して、液滴として吐出させるピエゾ方式、ヒータに電圧をかけて電子写真感光体用塗料組成物中に気泡を発生させて電子写真感光体用塗料組成物の液滴を吐出させるバブルジェット（登録商標）方式およびヒータに電圧をかけて電子写真感光体用塗料組成物中に気泡を発生させ、その気泡を破裂させて電子写真感光体用塗料組成物の液滴を吐出させるサーマルインクジェット方式などがある。
【００１２】
典型的な従来の技術は、特許文献１に記載されている。特許文献１の塗液（電子写真感光体用塗料組成物）の塗布方法は、インクジェット方式によって塗液を塗布する方法である。
【００１３】
他の従来技術として、特許文献１の技術と類似の技術が特許文献２に記載されている。特許文献２の電子写真感光体の製造方法は、圧力をかけて複数の微小開口部から電子写真感光体形成用塗料を筋上に連続して飛翔して塗布する方法である。
【００１４】
【特許文献１】特開平１１−１９５５４号公報
【特許文献２】特許第２６４４５８２号公報
【発明の開示】
【発明が解決しようとする課題】
【００１５】
インクジェット方式においては、数十μｍという微小な吐出ノズルから、電子写真感光体用塗料組成物を液滴状で吐出させることによって、電荷発生層を形成させる。そのため、乾燥および顔料の凝集によって目詰まりを発生させずに、電子写真感光体用塗料組成物を安定して吐出できるかが重要であり、さらに、吐出された液滴が、流動することなどによって、形成された電荷発生層の表面状態および膜厚などの均一性が良いことが求められる。
【００１６】
一般に、吐出される液滴が小さいほど、均一性は確保しやすい。しかし、体積に対して表面積が大きくなるので、乾燥しやすくなる。つまり、吐出ノズルで目詰まりを発生させやすくなり、吐出性が悪くなる。また、吐出される液滴が大きいほど、吐出性は確保しやすいが、吐出された液滴が垂れたりするので、均一性は確保しにくくなる。
【００１７】
特許文献１に開示されている塗液の塗布方法によると、インクジェット方式によって塗液を塗布しているので、塗液は、液滴として、直線的に非常に精度よく飛翔させることができ、さらに、吐出ノズル１つ１つを制御することができる。したがって、塗液を塗布する必要のある個所に、塗液を塗布することができるので、マスキングをする必要がなく、塗着効率が非常に高い。また、塗液を貯蔵するタンクを取り替えるだけで容易に塗液を交換することができ、塗液の使いきりが可能であり生産効率が非常に高い。しかしながら、塗液は、溶媒として、テトラヒドロフランのような低沸点溶剤を使用しているので、塗液は揮発が速く、吐出ノズルで乾燥してしまい、吐出ノズルが詰まってしまう。
【００１８】
また、電荷発生物質としてアゾ顔料などを用いており、非常に高価な電荷発生物質であるチタニルフタロシアニン系化合物を用いる場合と異なり、薄膜化する必要がないので、揮発しやすいテトラヒドロフランを溶媒として用いて、塗液を大量に吐出させることによって、均一性を維持することができる。
【００１９】
塗液の液滴を微小化することによって、電荷発生層を薄層化することはできる。しかしながら、液滴が小さいと、乾燥しやすくなり、吐出された液滴が、流動することなどによって、均一な表面状態および膜厚などを有する電荷発生層を形成する前に、液滴が乾燥してしまう。つまり、均一性を維持しながら、薄い電荷発生層を形成させることは困難である。
【００２０】
特許文献２に開示されている電子写真感光体の製造方法によると、圧力をかけて複数の微小開口部から電子写真感光体形成用塗料を塗布するので、インクジェット方式による塗布方法とは異なり、広範囲に塗布することができる。しかしながら、この方法では、各微小開口部を単独で制御することはできず、また、圧力をかけるポンプと微小開口部との間をチューブでつなぐため、加圧と吐出に時間差が生じてしまい、精度およびレスポンスとも悪くなる。
【００２１】
本発明の目的は、電子写真感光体用塗料組成物を吐出ノズルから吐出し塗布する方法において、乾燥および凝集などによる吐出ノズルの目詰まりを生じず、安定して吐出でき、導電性基体上に均一な厚さで塗布できる電子写真感光体の製造方法、その製造方法によって製造された電子写真感光体およびその電子写真感光体を用いた画像形成装置を提供することである。
【課題を解決するための手段】
【００２２】
本発明は、電子写真感光体用塗料組成物を液滴として吐出させることによって電荷発生層を形成させる電子写真感光体の製造方法であって、
電子写真感光体用塗料組成物は、電荷発生物質、結着樹脂および溶媒を含み、
溶媒は、沸点が１２０℃以上２６０℃以下である高沸点溶媒を１種または２種以上含み、
高沸点溶媒は、電子写真感光体用塗料組成物１００重量部中に５重量部以上４０重量部以下含み、
液滴の体積は、１０ｐｌ以上１００ｐｌ以下であり、
電荷発生層の膜厚ｄが、０．０１μｍ＜ｄ＜１μｍとなるように電荷発生層を形成させることを特徴とする電子写真感光体の製造方法である。
【００２３】
また本発明は、電荷発生物質は、チタニルフタロシアニン系化合物であることを特徴とする。
【００２４】
また本発明は、高沸点溶媒は、シクロヘキサノン、ピロリドン、ｎ−メチルピロリドンおよびｐ−キシレンから選ばれる１種または２種以上の高沸点溶媒であることを特徴とする。
【００２５】
また本発明は、溶媒は、沸点が３０℃以上１２０℃未満である低沸点溶媒を含むことを特徴とする。
【００２６】
また本発明は、低沸点溶媒は、高沸点溶媒との沸点の差が７０℃以上であることを特徴とする。
【００２７】
また本発明は、上記の電子写真感光体の製造方法によって製造することを特徴とする電子写真感光体である。
また本発明は、上記の電子写真感光体を用いることを特徴とする画像形成装置である。
【発明の効果】
【００２８】
本発明によれば、電荷発生物質、結着樹脂および溶媒を含む電子写真感光体用塗料組成物を体積が１０ｐｌ以上１００ｐｌ以下の液滴として吐出させる。そうすることによって、吐出させる液滴の量が好ましく、その量を厳密に制御することができるので、膜厚および表面状態などの均一性が高く薄い電荷発生層を形成させることができる。さらに、所望の膜厚を有する電荷発生層を形成するために、さほど時間がかからずにすむので、塗工効率が高い。
【００２９】
また、電子写真感光体用塗料組成物は、溶媒として、沸点が１２０℃以上２６０℃以下である高沸点溶媒を１種または２種以上含み、さらに、その高沸点溶媒は、電子写真感光体用塗料組成物１００重量部中に５重量部以上４０重量部以下含む。そのような電子写真感光体用塗料組成物を用いることによって、電子写真感光体用塗料組成物の溶媒が揮発することによる乾燥および凝集を生じさせにくくし、吐出ノズルの目詰まりを発生しにくくする。さらに、高沸点溶媒は、電荷発生層の膜厚および表面状態などを均一にする効果を高めることができるので、膜厚および表面状態などがより均一である電荷発生層を形成することができる。
【００３０】
さらに、電荷発生層の膜厚ｄが、０．０１μｍ＜ｄ＜１μｍとなるように電荷発生層を形成させる。そうすることによって、電荷発生層として充分な性能を有しながら、高価な電荷発生物質の使用量を減らすことができるので、コスト面において優れている。
【００３１】
また本発明によれば、電荷発生物質は、チタニルフタロシアニン系化合物であるので、長波長域の光に対する感度がより良い電荷発生層を形成することができる。
【００３２】
また本発明によれば、高沸点溶媒が、シクロヘキサノン、ピロリドン、ｎ−メチルピロリドンおよびｐ−キシレンから選ばれる１種または２種以上の高沸点溶媒である。そうすることによって、電子写真感光体塗料組成物の揮発性が適度なものとなり、より安定して吐出できるので、均一性のより高い電荷発生層を形成することができる。
【００３３】
また本発明によれば、溶媒は、沸点が３０℃以上１２０℃未満である低沸点溶媒を含むので、吐出された電子写真感光体塗料組成物が、適度に乾燥されやすいものとなり、均一性のより高い電荷発生層を形成することができる。
【００３４】
また本発明によれば、低沸点溶媒は、高沸点溶媒より沸点が７０℃以上低いので、吐出時の電子写真感光体用塗料組成物の乾燥防止と塗布後の電子写真感光体用塗料組成物の乾燥とのバランスがとれ、均一性のより高い電荷発生層を形成することができる。
【００３５】
また本発明によれば、上記の電子写真感光体の製造方法によって製造された電子写真感光体であるので、電荷発生層を有する電子写真感光体であり、その電荷発生層は、膜厚が適切であり、電荷発生層の膜厚および表面状態などの均一性が高い電荷発生層である。
【００３６】
また本発明によれば、上記の電子写真感光体を用いた画像形成装置であるので、にじみおよびカブリなどのない優れた画質を有する画像を得ることができる。
【発明を実施するための最良の形態】
【００３７】
［電子写真感光体の製造方法］
本発明の第１の実施形態として、電子写真感光体の製造方法について説明する。
【００３８】
電子写真感光体の製造方法は、下引き層形成工程、電荷発生層形成工程および電荷輸送層形成工程を含む。それぞれの工程について説明する。
【００３９】
（下引き層形成工程）
まず、酸化物、結着樹脂および溶媒などを分散機によって分散させることによって下引き層用の電子写真感光体用塗料組成物を調製する。
【００４０】
酸化物としては、公知の酸化物を用いることができ、酸化チタン、酸化スズおよび酸化アルミニウムなどを挙げることができる。結着樹脂としては、公知の樹脂を用いることができ、ポリアミド、ポリウレタン、セルロース、ニトロセルロース、ポリビニルアルコール、ポリビニルピロリドン、ポリアクリルアミド、ゼラチン、デンプン、カゼインおよびＮ−メトキシメチル化ナイロンなどを挙げることができる。溶媒としては、公知の溶媒を用いることができ、メチルアルコールおよび１，２−ジクロロエタンなどを挙げることができる。分散機としては、公知の分散機を用いることができ、ペイントシェーカなどを挙げることができる。
【００４１】
次に、調製した電子写真感光体用塗料組成物を導電性基体である感光体素管に浸漬塗布法によって塗布することによって、下引き層を形成する。
【００４２】
導電性基体は、感光体の電極としての役割を果たすとともに他の層の支持体としての役割も果たす。その形状は、円筒状、板状、フィルム状およびベルト状のいずれであってもよい。その材質としては、導電性のものであればよく、アルミニウム、ステンレス鋼、銅およびニッケルなどの金属材料、表面にアルミニウム、銅、パラジウム、酸化スズおよび酸化インジウムなどの導電性層を設けたポリエステルフィルム、フェノール樹脂パイプおよび紙管などの絶縁物質が挙げられる。体積抵抗が１０１０Ω・ｃｍ以下の導電性を示すものが好ましく、体積抵抗を調整するために表面に酸化処理を施してもよい。
【００４３】
（電荷発生層形成工程）
まず、電荷発生物質、結着樹脂および添加剤などを溶媒に加えた後、分散機によって分散させることによって、電荷発生層用の電子写真感光体用塗料組成物を調製する。電荷発生層用の電子写真感光体用塗料組成物は、電荷発生物質、結着樹脂および溶媒などを含んで構成されており、吐出ノズルから液滴状で吐出させることによって電荷発生層を形成させることができる。電荷発生物質および結着樹脂は、電荷発生層を形成するための材料であり、電荷発生層として機能を発揮させるものである必要がある。また溶媒によって、電子写真感光体用塗料組成物の吐出性、揮発性および塗布後のレベリング性などを調整する。
【００４４】
分散機としては、公知のものを用いることができ、ボールミル、サンドグラインダ、ペイントシェーカおよび超音波分散機などが挙げられる。
【００４５】
電荷発生物質としては、公知の電荷発生物質を用いることができ、可視光を吸収して電荷を発生するものであればよく、無機顔料、有機顔料および有機染料などが挙げられる。無機顔料としては、セレン、セレン合金、ヒ素−セレン、硫化カドミウム、酸化亜鉛およびアモルファスシリコンなどが挙げられる。有機顔料としては、フタロシアニン系化合物、アゾ系化合物、キナクリドン系化合物、多環キノン系化合物およびペリレン系化合物などが挙げられる。有機染料としては、チアピリリウム塩およびスクアリリウム塩などが挙げられる。その中でも、フタロシアニン系化合物が好ましく、さらにオキソチタニルフタロシアニン化合物などのチタニルフタロシアニン系化合物がより好ましく用いられる。チタニルフタロシアニン系化合物は、長波長域の光に対する感度が非常に良いので、電荷発生層を薄膜にしても、充分に電荷発生層としての機能を発揮することができる。
【００４６】
結着樹脂としては、公知のものを用いることができ、ポリアリレート、ポリビニルブチラール、ポリカーボネート、ポリエステル、ポリスチレン、ポリ塩化ビニル、フェノキシ樹脂、エポキシ樹脂、シリコーンおよびポリアクリレートなどを挙げることができる。
【００４７】
溶媒としては、高沸点溶媒および低沸点溶媒を含む。高沸点溶媒および低沸点溶媒を含むことで、電子写真感光体用塗料組成物の揮発性を調整することができ、さらに、高沸点溶媒を含むので、塗布後のレベリング性を高めることができる。
【００４８】
高沸点溶媒の沸点は、１２０℃以上２６０℃以下であることが好ましく、より好ましくは、１５０℃以上２６０℃以下である。高沸点溶媒としては、公知の溶媒を用いることができる。たとえば、シクロヘキサノン、ピロリドン、ｎ−メチルピロリドンおよびｐ−キシレンなどを挙げることができ、シクロヘキサノン、ピロリドンおよびｎ−メチルピロリドンがさらに好ましい。また、二種以上の高沸点溶媒を含んでもよい。本発明における高沸点溶媒の含有量は、電子写真用塗料組成物１００重量部に対して、５重量部以上４０重量部以下である。５重量部より少ないと、吐出ノズルからの吐出性および塗布後のレベリング性が低下してしまい、４０重量部より多いと、乾燥されにくくなりすぎて、塗布後の電子写真感光体用塗料組成物が垂れてしまうなど、電荷発生層の膜厚を均一にできなくなる。また、高沸点溶剤の沸点が２６０℃を超えると溶媒が乾燥しなくなり、電荷発生層の膜厚を均一に出来なくなる。
【００４９】
低沸点溶媒の沸点は、３０℃以上１２０℃未満であることが好ましい。また、低沸点溶媒は、高沸点溶媒との沸点の差が、７０℃以上であることが好ましく、より好ましくは８０℃以上である。そうすることによって、吐出時の電子写真感光体用塗料組成物の乾燥防止と塗布後の電子写真感光体用塗料組成物の乾燥とのバランスがとれる。低沸点溶媒としては、公知の溶媒を用いることができ、イソプロピルアルコール、トルエン、アセトン、エチルメチルケトン、エチルセロソルブ、酢酸エチル、酢酸メチル、ジクロロメタン、ジクロロエタン、クロロベンゼンおよびエチレングリコールジメチルエーテルなどを挙げることができる。
【００５０】
電荷発生層用の電子写真感光体用塗料組成物は、化学増感剤、光学増感剤、可塑剤、レベリング剤、酸化防止剤および紫外線吸収剤などの添加剤を含んで構成してもよい。
【００５１】
感度を向上させ、繰り返し使用した後、残留電位の上昇および層の疲労を防ぐために、化学増感剤または光学増感剤を含んでもよい。化学増感剤として、公知の電子受容性材料を用いることができ、無水コハク酸、無水マレイン酸、無水フタル酸および４−クロルナフタル酸無水物などの酸無水物、テトラシアノエチレン、テレフタルマロンジニトリルおよび７，７，８，８−テトラシアノキノジメタンなどのシアノ化合物、４−ニトロベンズアルデヒドなどのアルデヒド類、アントラキノン、１−ニトロアントラキノンおよびｐ−ベンゾキノンなどのキノン類、２，４，７−トリニトロフルオレノンおよび２，４，５，７−テトラニトロフルオレノンなどの多環または複素環ニトロ化合物などが挙げられる。光学増感剤として、公知の色素を用いることができ、キサンテン系色素、チアジン色素、トリフェニルメタン色素、キノリン系顔料および銅フタロシアニンなどが挙げられる。
【００５２】
形成される層の成形性、可撓性および機械的強度を向上させるために、可塑剤を含んでもよい。可塑剤としては、公知のものを用いることができ、二塩基酸エステル、脂肪酸エステル、リン酸エステル、フタル酸エステル、塩素化パラフィンおよびエポキシ型可塑剤などが挙げられる。
【００５３】
形成される層のゆず肌を防止するために、レベリング剤を含んでもよい。レベリング剤としては、公知のものを用いることができ、ポリシロキサンなどが挙げられる。
【００５４】
形成される層の耐久性向上のために、酸化防止剤および紫外線吸収剤を含んでもよい。酸化防止剤としては、公知のものを用いることができ、フェノール系化合物、ハイドロキノン系化合物、トコフェロール系化合物およびアミン系化合物などが挙げられる。紫外線吸収剤としては、公知のものを用いることができる。
【００５５】
上記の電荷発生層用の電子写真感光体用塗料組成物を、吐出ノズルから液滴として、下引き層を形成させた感光体素管に吐出して塗布し、乾燥、固化させることにより、電荷発生層を形成する。その際、液滴の体積は、１０ｐｌ以上１００ｐｌ以下であることが好ましく、より好ましくは、３０ｐｌ以上８０ｐｌ以下である。液滴の体積が１０ｐｌより小さいと、液滴を精度よく制御することが困難となり、所望の膜厚を確保するためには、時間がかかりすぎ、塗工効率の低いものとなる。また、液滴の体積が１００ｐｌより大きいと、一回に吐出される液滴の量が多くなりすぎ、形成される電荷発生層の表面が目の粗いものとなり、均一性の高い電荷発生層を形成することができない。また、電荷発生層の膜厚ｄが、０．０１μｍ＜ｄ＜１μｍとなるように電荷発生層を形成させることが好ましい。より好ましくは、０．１μｍ＜ｄ＜０．８μｍとなるように電荷発生層を形成させる。膜厚ｄを０．０１μｍ以下にしようとすると、非常に小さい液滴を精度良く吐出させる必要があり、さらに、電荷発生物質がより分散した電子写真感光体用塗料組成物を用いる必要もある。また、膜厚ｄを１μｍ以上にしようとすると、吐出された電子写真感光体用塗料組成物が、乾燥しにくくなり、垂れてしまうので、膜に偏りが生じ、レベリング性の高い電荷発生層を形成することができない。電子写真感光体用塗料組成物を、吐出ノズルから体積が１０ｐｌ以上１００ｐｌ以下の液滴として、下引き層を形成させた感光体素管に吐出する方法として、インクジェット方式を用いた塗布方法がある。図１は、本発明で用いるインクジェット塗布装置を示す概略図である。インクジェット方式を用いた塗布方法は、図１に示したインクジェット塗布装置を用いて、電子写真感光体用塗料組成物の液滴を吐出する。導電性基体１は、回転軸２によって水平に保持され、所定の速度で回転できる。吐出部４はガイドレール３によって、導電性基体１に対し一定距離を保ったまま、回転軸２と平行に移動できる。電子写真感光体用塗料組成物は搬送路５を介して貯蔵槽６から供給される。吐出部４には圧電素子が設置されており、これに電圧を印加し、その圧電素子の伸縮によって吐出部４内の体積を変化させ、電子写真感光体用塗料組成物液滴７を吐出させることができる。そうすることによって、薄くて、膜厚および表面状態などが均一であるレベリング性の高い電荷発生層を形成させることができる。
【００５６】
（電荷輸送層形成工程）
まず、電荷輸送物質、結着樹脂および溶媒などを分散機によって分散させることによって、電荷輸送層用の電子写真感光体用塗料組成物を調製する。
【００５７】
電荷輸送物質としては、公知の電荷輸送物質を用いることができ、４−ジベンジルアミノ−２−メチルベンズアルデヒド−１，１−ジフェニルヒドラゾンなどのヒドラゾン系化合物などが挙げられる。結着樹脂としては、電荷輸送物質と相溶すればよく、たとえば、ポリカーボネート、共重合ポリカーボネート、ポリアリレート、ポリビニルブチラール、ポリアミド、ポリエステル、エポキシ樹脂、ポリウレタン、ポリケトン、ポリビニルケトン、ポリスチレン、ポリアクリルアミド、フェノール樹脂、フェノキシ樹脂およびポリスチレン樹脂ならびにそれらの共重合樹脂などが挙げられる。これらの樹脂を単独または２種以上混合して用いてもよい。それらの中でも、ポリスチレン、ポリカーボネート、共重合ポリカーボネート、ポリアリレートおよびポリエステル樹脂は、体積抵抗が１０１３Ω以上あり、成膜性および電位特性に優れているので、好ましい。溶媒としては、公知のものを用いることができ、メタノールおよびエタノールなどのアルコール類、アセトン、エチルメチルケトンおよびシクロなどのケトン類、エチルエーテル、テトラヒドロフラン、ジオキサンおよびジオキソランなどのエーテル類、クロロホルム、ジクロロメタンおよびジクロロエタンなどの脂肪族ハロゲン化炭化水素、ベンゼン、クロロベンゼンおよびトルエンなどの芳香族類などが挙げられる。なお、電荷輸送層は１０μｍ以上５０μｍ以下と非常に厚く、インクジェットでは何度も重ね塗りする必要があるため、浸漬塗工やスプレー塗工等の方法を用いてもよい。さらに、電荷発生層用の電子写真感光体用塗料組成物と同様の添加剤を含んでもよい。
【００５８】
次に、調製した電子写真感光体用塗料組成物を、電荷発生層を形成した感光体素管に浸漬塗布法によって塗布することによって、電荷輸送層を形成する。
【００５９】
［電子写真感光体］
本発明の第２の実施形態として、電子写真感光体について説明する。
【００６０】
図２は、本発明の実施の一形態である電子写真感光体１０を示す概略断面図である。電子写真感光体１０は、上述の電子写真感光体の製造方法によって製造された電子写真感光体であり、導電性基体１１の上に下引き層１５が設けられ、さらにその上に感光層１４が設けられた構造を有する。さらに、感光層１４は、電荷発生物質を主に含む電荷発生層１２と電荷輸送物質を主に含む電荷輸送層１３とを積層して形成されているので、電子写真感光体１０は、機能分離積層型感光体である。このような感光層１４を備えた感光体表面を帯電器などで負に帯電し、電荷発生層１２に吸収される波長の光を照射すると、電荷発生層１２中に電子および正孔の電荷が発生する。正孔は、電荷輸送層１３に含まれる電荷輸送物質によって感光体表面に移動され、表面の負電荷を中和し、電荷発生層１２中の電子は、正電荷が誘起された導電性支持体１１の側に移動し、正電荷を中和することによって、機能分離積層型感光体が機能する。
【００６１】
下引き層１５は、上述の下引き層形成工程によって形成される層であり、導電性基体１１と感光層１４との接着層としての役割と、導電性基体１１から感光層１４に電荷が流れ込むのを抑制するバリア層としての役割とを有する。このようにして下引き層１５は、感光体の帯電特性を維持するので、感光体を長期間維持することができる。その機能を発揮するために、膜厚は、０．１μｍ以上１０μｍ以下が好ましい。
【００６２】
電荷発生層１２は、上述の電荷発生層形成工程によって形成される層であり、可視光によって電荷を発生させる層である。電荷発生層１２の膜厚は、０．０１μｍ以上１μｍ以下であることが好ましい。そうすることによって、電荷発生層として充分な性能を有しながら、さらに、高価な電荷発生物質の使用量を減らすことができるので、コスト面において優れている。
【００６３】
電荷輸送層１３は、上述の電荷輸送層形成工程によって形成される層であり、電荷発生層１２で発生した電荷を感光体表面まで輸送する層である。その機能を発揮するために、電荷輸送層中の電荷輸送物質の割合は、３０重量％以上８０重量％以下が好ましい。膜厚は、１０μｍ以上５０μｍ以下が好ましく、より好ましくは、１５μｍ以上４０μｍ以下である。
【００６４】
［画像形成装置］
本発明の第３の実施形態として画像形成装置について説明する。なお、本発明である画像形成装置は、以下の記載内容に限定されるものではない。
【００６５】
図３は、本発明である画像形成装置２１の構成を簡略化して示す構成図である。図３に示す画像形成装置２１は、本発明の第２の実施形態である前述の電子写真感光体を搭載する。以下、図３を参照して画像形成装置２１の構成および画像形成動作について説明する。
【００６６】
画像形成装置２１は、電子写真感光体２２、帯電器２３、現像器２４、転写帯電器２５、クリーナ２６および定着器２７などを含んで構成する。電子写真感光体２２は、円筒形であり、図示しない駆動手段によって、矢符３１の方向に所定の周速度で回転駆動される。電子写真感光体２２の周囲には、電子写真感光体感光体２２の回転方向に沿って、帯電器２３、図示しない半導体レーザ、現像器２４、転写帯電器２５、クリーナ２６がこの順序で設けられる。また、記録媒体３３の進行方向には定着器２７が設けられる。
【００６７】
この画像形成装置２１による画像形成動作について説明する。まず、電子写真感光体２２は、接触式または非接触式の帯電器２３によって、帯電器２３を臨む表面に正または負の所定電位の均一帯電を受ける。次に、図示しない半導体レーザからレーザビーム３４が照射され、電子写真感光体２２の表面に露光が施される。レーザビーム３４は、主走査方向である電子写真感光体２２の長手方向に繰り返し走査され、これに伴って電子写真感光体２２の表面に静電潜像が順次形成される。形成された静電潜像は、レーザビーム３４の結像点よりも回転方向下流側に設けられた現像器２４によって、トナー像として現像される。
【００６８】
また、電子写真感光体２２への露光と同期して、記録媒体３３が矢符３２の方向から現像器２４の回転方向下流側に設けられた転写帯電器２５に与えられる。
【００６９】
現像器２４において電子写真感光体２２の表面に形成されたトナー像は、転写帯電器２５によって記録媒体３３の表面上に転写される。トナー像が転写された記録媒体３３は、図示しない搬送ベルトによって定着器２７に搬送され、定着器２７によって、トナー像が記録媒体３３に定着され、画像の一部が形成される。
【００７０】
電子写真感光体２２の表面上に残留するトナーは、転写帯電器２５のさらに回転方向下流側であって、帯電器２３の回転方向上流側に、図示しない除電ランプと共に設けられるクリーナ２６によって除去される。電子写真感光体２２をさらに回転させることによって、以上の動作が繰り返され、記録媒体３３上に画像が形成される。このようにして画像が形成された記録媒体３３は、画像形成装置２１の外部に排紙される。
【実施例】
【００７１】
以下に本発明を実施例および比較例を用いて具体的に説明するが、本発明はその要旨を超えない限り、本実施例に限定されるものではない。
【００７２】
［実施例１］
（下引き層用の電子写真感光体用塗料組成物）
酸化チタン（ＴｉＯ２：表面被覆針状ルチル型）４重量部および結着樹脂として共重合ナイロン樹脂（東レ社製：ＣＭ８０００）６重量部を、メチルアルコール３５重量部および１，２−ジクロロエタン６５重量部の混合溶媒に加えた後、それをペイントシェーカによって８時間分散して下引き層用の電子写真感光体用塗料組成物を調製した。
【００７３】
（電荷発生層用の電子写真感光体用塗料組成物）
チタニルフタロシアニン顔料１重量部およびポリビニルブチラール樹脂（電気化学工業社製：＃６０００−Ｃ）１重量部を、テトラヒドロフラン（沸点：６６℃）８３重量部およびシクロヘキサノン（沸点：１５５℃）１５重量部の混合溶媒に加えた後、それをペイントシェーカによって１２時間分散して電荷発生層用の電子写真感光体用塗料組成物を調製した。
【００７４】
（電荷輸送層用の電子写真感光体用塗料組成物）
ヒドラゾン系の電荷輸送物質として４−ジベンジルアミノ−２−メチルベンズアルデヒド−１，１−ジフェニルヒドラゾン９重量部、ビスフェノールＺタイプのポリカーボネート樹脂（三菱ガス化学社製：Ｚ−４００）１４重量部およびシリコーン系のレベリング剤（信越化学工業社製：ＫＦ−９６）０．０２重量部を、テトラヒドロフラン７６重量部に加えて混合させることによって、電荷輸送層用の電子写真感光体用塗料組成物を調製した。
【００７５】
（下引き層形成工程）
導電性基体である感光体素管として、直径３０ｍｍ長さ３６０ｍｍのＥＤ法によって形成されたアルミニウム製無切削円筒管を用いた。下引き層用の電子写真感光体用塗料組成物を、上記の感光体素管に浸漬塗布法により塗布し、自然乾燥させて厚さが１．０μｍの下引き層を形成した。
【００７６】
（電荷発生層形成工程）
電荷発生層用の電子写真感光体用塗料組成物をインクジェットプリント装置（シャープ社製：ＡＪ−２０００）の改造機（ピエゾ方式に改造）の吐出ノズルから６０ｒｐｍで回転している感光体素管の下引き層上に液滴の体積が３０ｐｌとなるように吐出することにより塗布し、自然乾燥させて厚さが０．２μｍの電荷発生層を下引き層上に形成した。
【００７７】
（電荷輸送層形成工程）
電荷輸送層用の電子写真感光体用塗料組成物を上記のようにして形成された電荷発生層を設けた感光体素管に浸漬塗布法により塗布し、１４０℃で１時間乾燥を行い、厚さが２５μｍの電荷輸送層を形成し、機能分離積層型感光体を作製した。
【００７８】
［実施例２］
電荷発生層用の電子写真感光体用塗料組成物において、シクロヘキサノンの代わりにピロリドン（沸点：２４５℃）を用いる以外実施例１と同様である。
【００７９】
［実施例３］
電荷発生層用の電子写真感光体用塗料組成物において、シクロヘキサノンの代わりにｎ−メチルピロリドン（沸点：２００℃）を用いる以外実施例１と同様である。
【００８０】
［実施例４］
電荷発生層用の電子写真感光体用塗料組成物において、シクロヘキサノンの代わりにｐ−キシレン（沸点：１３８．４℃）を用いる以外実施例１と同様である。
【００８１】
［実施例５］
電荷発生層用の電子写真感光体用塗料組成物において、テトラヒドロフラン８３重量部とシクロヘキサノン１５重量部との代わりにテトラヒドロフラン６３重量部とシクロヘキサノン３５重量部とを用いる以外実施例１と同様である。
【００８２】
［実施例６］
電荷発生層用の電子写真感光体用塗料組成物において、テトラヒドロフラン８３重量部とシクロヘキサノン１５重量部との代わりにテトラヒドロフラン５８重量部とシクロヘキサノン１０重量部とピロリドン１０重量部とを用いる以外実施例１と同様である。
【００８３】
［実施例７］
電荷発生層形成工程において、電荷発生層用の電子写真感光体用塗料組成物を吐出ノズルから液滴の体積が３０ｐｌとなるように吐出する代わりに、液滴の体積が８０ｐｌとなるように吐出する以外実施例１と同様である。
【００８４】
［実施例８］
電荷発生層形成工程において、電荷発生層の膜厚が０．２μｍとなるように形成する代わりに、電荷発生層の膜厚が０．８μｍとなるように形成する以外実施例１と同様である。
【００８５】
［比較例１］
電荷発生層形成工程において、電荷発生層用の電子写真感光体用塗料組成物を吐出ノズルから液滴の体積が３０ｐｌとなるように吐出する代わりに、液滴の体積が３００ｐｌとなるように吐出する以外実施例１と同様である。
【００８６】
［比較例２］
電荷発生層形成工程において、電荷発生層の膜厚が０．２μｍとなるように形成する代わりに、電荷発生層の膜厚が１．５μｍとなるように形成する以外実施例１と同様である。
【００８７】
［比較例３］
電荷発生層形成工程において、電荷発生層の膜厚が０．２μｍとなるように形成する代わりに、電荷発生層の膜厚が１．５μｍとなるように形成する以外比較例１と同様である。
【００８８】
［比較例４］
電荷発生層用の電子写真感光体用塗料組成物において、テトラヒドロフラン８３重量部とシクロヘキサノン１５重量部との代わりにテトラヒドロフラン９８重量部を用いる以外実施例１と同様である。
【００８９】
［比較例５］
電荷発生層形成工程において、電荷発生層用の電子写真感光体用塗料組成物を吐出ノズルから液滴の体積が３０ｐｌとなるように吐出する代わりに、液滴の体積が３００ｐｌとなるように吐出する以外比較例４と同様である。
【００９０】
［比較例６］
電荷発生層形成工程において、電荷発生層の膜厚が０．２μｍとなるように形成する代わりに、電荷発生層の膜厚が１．５μｍとなるように形成する以外比較例４と同様である。
【００９１】
［比較例７］
電荷発生層用の電子写真感光体用塗料組成物において、テトラヒドロフラン８３重量部とシクロヘキサノン１５重量部との代わりにシクロヘキサノン４５重量部とテトラヒドロフラン５３重量部とを用いる以外実施例１と同様である。
【００９２】
［比較例８］
電荷発生層形成工程において、電荷発生層用の電子写真感光体用塗料組成物を吐出ノズルから液滴の体積が３０ｐｌとなるように吐出する代わりに、液滴の体積が５ｐｌとなるように吐出する以外実施例１と同様である。
【００９３】
［比較例９］
電荷発生層形成工程において、電荷発生層用の電子写真感光体用塗料組成物を吐出ノズルから液滴の体積が３０ｐｌとなるように吐出する代わりに、液滴の体積が１２０ｐｌとなるように吐出する以外実施例１と同様である。
【００９４】
［比較例１０］
電荷発生層形成工程において、電荷発生層の膜厚が０．２μｍとなるように形成する代わりに、電荷発生層の膜厚が１．２μｍとなるように形成する以外実施例１と同様である。
【００９５】
［評価］
実施例１〜８および比較例１〜１０について、次のようにして吐出性評価、外観評価、画像再現性評価、画像欠陥評価、生産性評価およびコスト評価を行った。上記の方法により製造した電子写真感光体の評価を下記に示す評価方法により行い、その結果を表１に示す。
【００９６】
なお、各評価項目の説明に記載されている「○」、「△」および「×」などの記号は、表１で用いる評価結果を示す記号である。「○」は、非常に優れていることを示し、「△」は、実用可能であることを示し、「×」は、実用が困難であることを示す。
【００９７】
画像再現性評価および画像欠陥評価は、タンデム画像形成方式を用いたフルカラー複写機（シャープ社製：ＡＲ−Ｃ２６０）に上記の方法で製造した電子写真感光体を取り付けた装置を用いて、常温常湿下（２５℃、５０％）で印刷を行い、評価した。
【００９８】
（吐出性評価）
吐出性評価は、電荷発生層形成工程において、電荷発生層を形成させた後、下記の基準に基づいて評価した。
○：吐出ノズルに目詰まりが発生していない。
×：吐出ノズルに目詰まりが発生している。
【００９９】
（外観評価）
外観評価は、形成した電荷発生層を下記の基準に基づいて評価した。
○：表面が均一である。
△：表面に不均一なところが見られる。
×：表面が不均一である。
【０１００】
（画像再現性評価）
記録媒体に上記の方法によりテストチャートを印刷し、下記の基準に基づいて評価した。
○：にじみまたはかすれなどのないはっきりしたものである。
△：にじみまたはかすれがわずかに生じる。
×：にじみまたはかすれなどが生じてしまう。
【０１０１】
（画像欠陥評価）
記録媒体にテストチャートを印刷し、下記の基準に基づいて評価した。
○：カブリおよび黒点などの画像の欠陥が発生しない。
△：カブリおよび黒点などの画像の欠陥がわずかに発生する。
×：カブリおよび黒点などの画像の欠陥が発生する。
【０１０２】
（生産性評価）
生産性評価は、下記の基準に基づいて評価した。
○：繰り返し塗布が少なく、生産性が高い。
△：繰り返し塗布が多く、生産性が低い。
×：繰り返し塗布が非常に多く、生産性が極度に低い。
【０１０３】
（コスト評価）
コスト評価は、下記の基準に基づいて評価した。
○：膜厚が薄かったり、生産性が高かったりするので、コストが低い。
△：膜厚が厚かったり、生産性が低かったりするので、コストが高い。
×：膜厚が非常に厚かったり、生産性が非常に低かったりするので、コストが非常に高い。
【０１０４】
実施例１〜８および比較例１〜１０について、上記の方法にしたがって比較評価した。結果を表１に示す。
【０１０５】
【表１】
2006084578.tif 000002
【０１０６】
表１からわかるように、本発明である実施例１〜８は、吐出性が優れ、外観の優れた電荷発生層を有する電子写真感光体を製造できた。また、その電子写真感光体を用いると、画像再現性が優れ、画像欠陥のない画像を印刷することができた。さらに、生産性およびコスト面においても、優れていた。
【０１０７】
電荷発生層形成工程において、電荷発生層用の電子写真感光体用塗料組成物を吐出ノズルから液滴の体積が３００ｐｌとなるように吐出する（比較例１）と、吐出性は優れたままであったが、液滴が大きくなるので、形成した電荷発生層に細かなムラが生じ、外観の優れた電荷発生層を有する電子写真感光体を製造することができなかった。この電子写真感光体を用いて画像を形成すると、電荷発生層のムラが画像に表れ、画像再現性が劣り、画像欠陥の生じた画像となった。生産性およびコスト面については、優れていた。
【０１０８】
電荷発生層の膜厚を厚くする（比較例２、３）と、吐出性は優れたままであったが、表面が不均一な電荷発生層を有することとなり、外観の優れた電荷発生層を有する電子写真感光体を製造することができなかった。これは、高沸点溶媒が多いため、揮発しにくく、塗布された電子写真感光体塗料組成物が乾燥しにくく、垂れてしまうためであると考えられる。この電子写真感光体を用いて画像を形成すると、画像再現性が劣り、画像欠陥の生じた画像となった。また、電荷発生層の膜厚を厚いので、コスト面においても、劣っており、さらに、比較例２の場合、液滴の吐出量が少ないので、生産性も劣った。
【０１０９】
高沸点溶剤を含まない電子写真感光体用塗料組成物を用いる（比較例４）と、吐出性が劣り、さらに、形成された電荷発生層の外観も良くなかった。高沸点溶剤を含まないと乾燥が速いため、電子写真感光体塗料組成物を吐出する際にヘッドで乾燥し易くなり安定して吐出できなくなり、また、塗布された電子写真感光体塗料組成物が充分に流動する前に乾燥してしまうため外観が悪くなったと考えられる。そのような電子写真感光体用塗料組成物を用いて電子写真感光体を製造すると、電荷発生層を形成する際、塗工不良を生じてしまい、所望の均一性を有する電荷発生層を形成することができなかった。この電子写真感光体を用いて画像を形成すると、画像再現性が劣り、画像欠陥の生じた画像となった。
【０１１０】
高沸点溶剤を含まない電子写真感光体用塗料組成物を用い、電荷発生層形成工程において、電荷発生層用の電子写真感光体用塗料組成物を吐出ノズルから液滴の体積が３００ｐｌとなるように吐出する（比較例５）と、高沸点溶剤を含まない電子写真感光体用塗料組成物を用いても、吐出性を確保することができたが、形成された電荷発生層の外観は良くなかった。液滴を大きくすることで吐出する際にヘッドで乾燥しにくくなり安定して吐出できるようになった。しかし、塗布された電子写真感光体塗料組成物が充分に流動する前に乾燥してしまうため外観が悪くなったと考えられる。そのような電子写真感光体用塗料組成物を用いて電子写真感光体を製造すると、電荷発生層を形成する際、塗工不良を生じてしまい、所望の均一性を有する電荷発生層を形成することができなかった。この電子写真感光体を用いて画像を形成すると、画像再現性が劣り、画像欠陥の生じた画像となった。生産性およびコスト面については、優れていた。
【０１１１】
高沸点溶剤を含まない電子写真感光体用塗料組成物を用いて、電荷発生層の厚膜にする（比較例６）と、吐出性が劣り、さらに、形成された電荷発生層の外観も良くなかった。高沸点溶剤を含まないと乾燥が速いため、電子写真感光体塗料組成物を吐出する際にヘッドで乾燥し易くなり安定して吐出できなくなり、また、厚膜にしても乾燥が速く、塗布された電子写真感光体塗料組成物が充分、流動しないためであると考えられる。そのような電子写真感光体用塗料組成物を用いて電子写真感光体を製造すると、電荷発生層を形成する際、塗工不良を生じてしまい、所望の均一性を有する電荷発生層を形成することができなかった。この電子写真感光体を用いて画像を形成すると、画像再現性が劣り、画像欠陥の生じた画像となった。液滴が小さいため、所望の膜厚を確保するため時間がかかり、生産性が悪くなり、また膜厚が厚いため高コストであった。
【０１１２】
高沸点溶媒が４０重量部より多く含む電子写真感光体用塗料組成物である（比較例７）と、吐出性の優れたものであったが、そのような電子写真感光体塗料組成物を用いて電子写真感光体を製造すると、表面が不均一な電荷発生層を有することとなった。高沸点溶媒が多いので、揮発しにくく、塗布された電子写真感光体塗料組成物が乾燥しにくく、垂れてしまうためであると考えられる。この電子写真感光体を用いて画像を形成すると、画像再現性が劣り、画像欠陥の生じた画像となった。
【０１１３】
電荷発生層形成工程において、電荷発生層用の電子写真感光体用塗料組成物を吐出ノズルから液滴の体積が５ｐｌとなるように吐出する（比較例８）と、外観の優れた電荷発生層を有する電子写真感光体を製造できた。さらに、その電子写真感光体を用いると、画像再現性が優れ、画像欠陥のない画像を印刷することができた。しかし、液適量が小さく塗工に時間がかかりすぎ、生産性が大きく低下した。
【０１１４】
電荷発生層形成工程において、電荷発生層用の電子写真感光体用塗料組成物を吐出ノズルから液滴の体積が１２０ｐｌとなるように吐出する（比較例９）と、液滴が大きくなることで、形成した電荷発生層に細かなムラが生じた。この電子写真感光体を用いて画像を形成すると、電荷発生層のムラが画像に表れ、画像再現性が劣り、画像欠陥の生じた画像となった。
【０１１５】
電荷発生層の膜厚を厚くする（比較例１０）と、表面が不均一な電荷発生層を有することとなった。これは、高沸点溶媒が多いため、揮発しにくく、塗布された電子写真感光体塗料組成物が乾燥しにくく、垂れてしまうためであると考えられる。この電子写真感光体を用いて画像を形成すると、画像再現性が劣り、画像欠陥の生じた画像となった。
【図面の簡単な説明】
【０１１６】
【図１】本発明で用いるインクジェット塗布装置を示す概略図である。
【図２】本発明の実施の一形態である電子写真感光体１０を示す概略断面図である。
【図３】本発明である画像形成装置２１の構成を簡略化して示す構成図である。
【符号の説明】
【０１１７】
１  導電性基体
２  回転軸
３  ガイドレール
４  吐出部
５  搬送路
６  貯蔵槽
７  電子写真感光体用塗料組成物液滴
１０，２２  電子写真感光体
１１  導電性支持体
１２  電荷発生層
１３  電荷輸送層
１４  感光層
１５  下引き層
２１  画像形成装置
２３  帯電器
２４  現像器
２５  転写帯電器
２６  クリーナ
２７  定着器
３１，３２  矢符
３３  記録媒体
３４  レーザビーム
【図１】
2006084578.tif 000003
【図２】
2006084578.tif 000004
【図３】
2006084578.tif 000005